【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
素地中にＭｎ−Ｓｉ系化合物を分散させた銅合金からなる基体と固体潤滑剤とを用いた銅系摺動部材であって、
前記銅合金は、Ｓｉが０．３〜２．０質量％、Ｍｎが１．０〜６．０質量％、Ｚｎが２０〜４０質量％、残部がＣｕ及び不可避的不純物から構成され、
前記基体には複数の孔または凹部が形成され、該孔または凹部には前記固体潤滑剤が埋設されている銅系摺動部材において、
前記Ｍｎ−Ｓｉ系化合物は、長軸方向の長さが５０μｍ以上である針状Ｍｎ−Ｓｉ系化合物の粒子を含み、該針状Ｍｎ−Ｓｉ系化合物の総数の５０％以上が複数の小粒子から構成されることを特徴とする銅系摺動部材。
【請求項２】
前記銅合金中の前記長軸方向の長さが５０μｍ以上である針状Ｍｎ−Ｓｉ系化合物の全てが複数の小粒子から構成されることを特徴とする請求項１記載の銅系摺動部材。
【請求項３】
前記銅合金中の前記長軸方向の長さが５０μｍ以上である針状Ｍｎ−Ｓｉ系化合物を構成する前記小粒子の総数の７０％以上で、当該小粒子の前記長軸方向に対する長さが４５μｍ以下であることを特徴とする請求項１又は請求項２記載の銅系摺動部材。
【請求項４】
前記銅合金は、前記長軸方向の長さが５０μｍ以上である針状Ｍｎ−Ｓｉ系化合物を３〜５０体積％含有することを特徴とする請求項１乃至請求項３のいずれかに記載の銅系摺動部材。
【請求項５】
前記銅合金は、Ｆｅ、Ａｌ、Ｎｉ、Ｓｎ、Ｃｒ、Ｔｉ、Ｍｏ、Ｃｏ、Ｚｒ、Ｓｂより選択される少なくとも１種以上を総量で０．１〜５質量％含有し、
前記Ｚｎと、前記Ｆｅ、Ａｌ、Ｎｉ、Ｓｎ、Ｃｒ、Ｔｉ、Ｍｏ、Ｃｏ、Ｚｒ、Ｓｂより選択される少なくとも１種以上と、の総量は、４０質量％以下であることを特徴とする請求項１乃至請求項４のいずれかに記載の銅系摺動部材。
【請求項６】
前記銅合金は、Ｐｂ、Ｂｉより選択される少なくとも１種以上を総量で０．１〜５質量％含有し、
前記Ｚｎと、前記Ｐｂ、Ｂｉより選択される少なくとも１種以上と、の総量は、４０質量％以下であることを特徴とする請求項１乃至請求項４のいずれかに記載の銅系摺動部材。
【請求項７】
前記銅合金は、
Ｆｅ、Ａｌ、Ｎｉ、Ｓｎ、Ｃｒ、Ｔｉ、Ｍｏ、Ｃｏ、Ｚｒ、Ｓｂより選択される少なくとも１種以上を総量で０．１〜５質量％と、
Ｐｂ、Ｂｉより選択される少なくとも１種以上を総量で０．１〜５質量％と、を含有し、
前記Ｚｎと、前記Ｆｅ、Ａｌ、Ｎｉ、Ｓｎ、Ｃｒ、Ｔｉ、Ｍｏ、Ｃｏ、Ｚｒ、Ｓｂより選択される少なくとも１種以上と、前記Ｐｂ、Ｂｉより選択される少なくとも１種以上と、の総量は、４０質量％以下であることを特徴とする請求項１乃至請求項４のいずれかに記載の銅系摺動部材。
【手続補正２】
【補正対象書類名】明細書
【補正対象項目名】０００７
【補正方法】変更
【補正の内容】
【０００７】
上記した目的を達成するために、本発明が採用した構成を図面を参照して説明すると、請求項１に係る発明は、図１乃至図３に示すように、素地２中にＭｎ−Ｓｉ系化合物３，５を分散させた銅合金からなる基体１と固体潤滑剤６とを用いた銅系摺動部材７であって、前記銅合金は、Ｓｉが０．３〜２．０質量％、Ｍｎが１．０〜６．０質量％、Ｚｎが２０〜４０質量％、残部がＣｕ及び不可避的不純物から構成され、前記基体１には複数の孔または凹部が形成され、該孔または凹部には前記固体潤滑剤６が埋設されている銅系摺動部材７において、前記Ｍｎ−Ｓｉ系化合物３，５は、長軸方向の長さが５０μｍ以上である針状Ｍｎ−Ｓｉ系化合物３の粒子を含み、該針状Ｍｎ−Ｓｉ系化合物３の総数の５０％以上が複数の小粒子４から構成されることを特徴とする。
【手続補正３】
【補正対象書類名】明細書
【補正対象項目名】００１１
【補正方法】変更
【補正の内容】
【００１１】
請求項５に係る発明は、請求項１乃至請求項４のいずれかに記載の銅系摺動部材７において、前記銅合金は、Ｆｅ、Ａｌ、Ｎｉ、Ｓｎ、Ｃｒ、Ｔｉ、Ｍｏ、Ｃｏ、Ｚｒ、Ｓｂより選択される少なくとも１種以上を総量で０．１〜５質量％含有し、前記Ｚｎと、前記Ｆｅ、Ａｌ、Ｎｉ、Ｓｎ、Ｃｒ、Ｔｉ、Ｍｏ、Ｃｏ、Ｚｒ、Ｓｂより選択される少なくとも１種以上と、の総量は、４０質量％以下であることを特徴とする。
【手続補正４】
【補正対象書類名】明細書
【補正対象項目名】００１２
【補正方法】変更
【補正の内容】
【００１２】
請求項６に係る発明は、請求項１乃至請求項４のいずれかに記載の銅系摺動部材７において、前記銅合金は、Ｐｂ、Ｂｉより選択される少なくとも１種以上を総量で０．１〜５質量％含有し、前記Ｚｎと、前記Ｐｂ、Ｂｉより選択される少なくとも１種以上と、の総量は、４０質量％以下であることを特徴とする。
請求項７に係る発明は、請求項１乃至請求項４のいずれかに記載の銅系摺動部材７において、前記銅合金は、Ｆｅ、Ａｌ、Ｎｉ、Ｓｎ、Ｃｒ、Ｔｉ、Ｍｏ、Ｃｏ、Ｚｒ、Ｓｂより選択される少なくとも１種以上を総量で０．１〜５質量％と、Ｐｂ、Ｂｉより選択される少なくとも１種以上を総量で０．１〜５質量％と、を含有し、前記Ｚｎと、前記Ｆｅ、Ａｌ、Ｎｉ、Ｓｎ、Ｃｒ、Ｔｉ、Ｍｏ、Ｃｏ、Ｚｒ、Ｓｂより選択される少なくとも１種以上と、前記Ｐｂ、Ｂｉより選択される少なくとも１種以上と、の総量は、４０質量％以下であることを特徴とする。
【手続補正５】
【補正対象書類名】明細書
【補正対象項目名】００１４
【補正方法】変更
【補正の内容】
【００１４】
また、本発明の固体潤滑剤６は、例えば、黒鉛、ＭｏＳ２、ＷＳ２、ＢＮ、ＰＴＦＥのうち少なくとも１種以上から選択することができる。
【手続補正６】
【補正対象書類名】明細書
【補正対象項目名】００２５
【補正方法】変更
【補正の内容】
【００２５】
なお、請求項１に係る発明のように、銅合金は、Ｓｉが０．３〜２．０質量％、Ｍｎが１．０〜６．０質量％、Ｚｎが２０〜４０質量％、残部がＣｕ及び不可避的不純物から構成されている。Ｓｉは、Ｍｎと反応し、摺動特性の向上に寄与するＭｎ−Ｓｉ系化合物を形成する元素であり、０．３〜２．０質量％含有させている。Ｓｉが０．３質量％未満では、Ｍｎ−Ｓｉ系化合物の形成量が少ないため、摺動特性の向上の効果が不十分となり、２．０質量％を超えると、銅合金が硬くなりすぎる。より好ましくは、Ｓｉの含有量が０．６〜１．２質量％の範囲である。
【手続補正７】
【補正対象書類名】明細書
【補正対象項目名】００２７
【補正方法】変更
【補正の内容】
【００２７】
Ｚｎは、耐腐食性に寄与する元素であり、２０〜４０質量％含有させることが好ましい。Ｚｎが２０質量％未満では、高温環境下での耐腐食性が十分でなく、４０質量％を超えると、銅合金が硬くなりすぎる。より好ましくは、Ｚｎの含有量が２８〜４０質量％の範囲である。
【手続補正８】
【補正対象書類名】明細書
【補正対象項目名】００２８
【補正方法】変更
【補正の内容】
【００２８】
また、請求項５に係る発明のように、銅合金は、さらにＦｅ、Ａｌ、Ｎｉ、Ｓｎ、Ｃｒ、Ｔｉ、Ｍｏ、Ｃｏ、Ｚｒ、Ｓｂより選択される少なくとも１種以上を総量で０．１〜５質量％含有させてもよい。なお、前記Ｚｎと、前記Ｆｅ、Ａｌ、Ｎｉ、Ｓｎ、Ｃｒ、Ｔｉ、Ｍｏ、Ｃｏ、Ｚｒ、Ｓｂ、より選択される少なくとも１種以上と、の総量は、４０質量％以下になされる。Ｆｅ、Ａｌ、Ｎｉ、Ｓｎ、Ｃｒ、Ｔｉ、Ｍｏ、Ｃｏ、Ｚｒ、Ｓｂは、銅合金のマトリクスの強化に寄与する元素であり、０．１〜５質量％含有させることが好ましい。これらの元素が０．１質量％未満では、銅合金の強度向上の効果が不十分であり、５質量％を超えると、銅合金が硬くなりすぎる。また、これらの元素は、ＭｎやＳｉと結合し、化合物を形成することもある。本発明における針状Ｍｎ−Ｓｉ系化合物３は、上記の元素との化合物であってもよい。
【手続補正９】
【補正対象書類名】明細書
【補正対象項目名】００２９
【補正方法】変更
【補正の内容】
【００２９】
また、請求項６に係る発明のように、銅合金は、さらにＰｂ、Ｂｉより選択される少なくとも１種以上を総量で０．１〜５質量％含有させてもよい。なお、前記Ｚｎと、前記Ｐｂ、Ｂｉ、より選択される少なくとも１種以上と、の総量は、４０質量％以下になされる。Ｐｂ、Ｂｉは、潤滑性の向上に寄与する元素であり、０．１〜５質量％含有させることが好ましい。これらの元素が０．１質量％未満では、潤滑性の向上の効果が不十分であり、５質量％を超えると、銅合金が硬くなりすぎる。
また、請求項７に係る発明のように、銅合金は、さらにＦｅ、Ａｌ、Ｎｉ、Ｓｎ、Ｃｒ、Ｔｉ、Ｍｏ、Ｃｏ、Ｚｒ、Ｓｂより選択される少なくとも１種以上を総量で０．１〜５質量％と、Ｐｂ、Ｂｉより選択される少なくとも１種以上を総量で０．１〜５質量％と、を含有させてもよい。なお、前記Ｚｎと、Ｆｅ、Ａｌ、Ｎｉ、Ｓｎ、Ｃｒ、Ｔｉ、Ｍｏ、Ｃｏ、Ｚｒ、Ｓｂより選択される少なくとも１種以上と、前記Ｐｂ、Ｂｉ、より選択される少なくとも１種以上と、の総量は、４０質量％以下になされる。